(57)【特許請求の範囲】
【請求項１】
マグネシウムイオン、及び２，５−ジヒドロキシテレフタル酸を含有し、ＭＯＦ−７４結晶構造を有し、なおかつ、細孔内にジエチレントリアミンを含有する多孔性配位高分子であり、該ジエチレントリアミンの含有量が４重量パーセントから１３重量パーセントである多孔性配位高分子。
【請求項２】
ＢＥＴ比表面積が１０００ｍ２／ｇ以上である請求項１に記載の多孔性配位高分子。
【請求項３】
マグネシウムイオン、及び２，５−ジヒドロキシテレフタル酸を含有し、ＭＯＦ−７４結晶構造を有する多孔性配位高分子にジエチレントリアミンを含有させる工程を含む請求項１又は２に記載の多孔性配位高分子の製造方法。
【請求項４】
請求項１又は２に記載の多孔性配位高分子を含む二酸化炭素吸着剤。
【発明の詳細な説明】
【技術分野】
【０００１】
本発明は多孔性配位高分子に関する。更に詳しくは圧力スイング式吸着分離法による二酸化炭素吸着分離に適した多孔性配位高分子に関する。
【背景技術】
【０００２】
圧力スイング式吸着分離法（以下、「ＰＳＡ法」とする。）による二酸化炭素の吸着分離は、ある圧力（以下、「吸着圧力」とする。）で二酸化炭素を吸着剤に吸着させる。その後、吸着圧力より低い圧力（以下、「脱離圧力」とする。）で吸着剤に吸着した二酸化炭素を脱離することで分離が行われる。そのため、ＰＳＡ法に用いられる吸着剤は、吸着圧力における吸着量と脱離圧力における吸着量との差（以下、「有効吸着量」とする。）が大きいことが求められる。
【０００３】
特許文献１に記載のゼオライトは吸着圧力での吸着量が多いが、脱離圧力での吸着量も多い。そのため、当該ゼオライトの有効吸着量を多くするには脱着圧力を真空に近い圧力まで低くする必要があり、多くのエネルギー消費が必要とされていた。
【０００４】
多孔性配位高分子は、金属イオンもしくはクラスターと架橋配位子が連結して形成される高分子型の金属錯体で内部に空間を持つ。金属と架橋配位子の組み合わせにより、様々な構造が報告されている（特許文献２）。
【０００５】
多孔性配位高分子を二酸化炭素吸着剤として用いる検討がされている。多孔性配位高分子にアルキルアミンを含有させることで、０．０６ｂａｒ以下という減圧条件下における二酸化炭素の吸着能を改善できたことが報告されている（非特許文献１）。しかしながら、当該多孔性配位高分子を用いた場合、有効吸着量を多くするためには脱離圧力を真空に近い圧力にする必要があった。
【０００６】
多孔性配位高分子として、マグネシウム及び２，５−ジヒドロキシテレフタル酸から構成されるＭＯＦ−７４を用いた、アンモニア等の有害ガスの吸着剤が開示されている（非特許文献２）。
【先行技術文献】
【特許文献】
【０００７】
【特許文献１】特開２００２−０１８２２６号公報
【特許文献２】特表２００５−５２８２０４号公報
【非特許文献】
【０００８】
【非特許文献１】Ｊｏｕｒｎａｌ  ｏｆ  Ａｍｅｒｉｃａｎ  Ｃｈｅｍｉｃａｌ  Ｓｏｃｉｅｔｙ、１３１巻、８７８４−８７８６ページ、２００９
【非特許文献２】Ｃｈｅｍｉｃａｌ  Ｅｎｇｉｎｅｅｒｉｎｇ  Ｓｃｉｅｎｃｅ、６６巻、１６３−１７０ページ、２０１１
【発明の概要】
【発明が解決しようとする課題】
【０００９】
ゼオライト系の二酸化炭素吸着剤や、非特許文献２のアルキルアミンを含有する多孔性配位高分子を用いた場合、有効吸着量を多くするためには脱離圧力を真空に近い圧力にする必要があった。
【００１０】
本発明は二酸化炭素の有効吸着量が多い多孔性配位高分子、特に脱離圧力を真空に近い圧力まで減圧することなく、二酸化炭素の有効吸着量を多くすることができる多孔性配位高分子を提供することを目的とする。
【課題を解決するための手段】
【００１１】
本発明者らは鋭意検討を行った。その結果、マグネシウムイオン、２，５−ジヒドロキシテレフタル酸を含有し、ＭＯＦ−７４結晶構造を有し、なおかつ、細孔内にアルキルアミンを含有する多孔性配位高分子が、脱離圧力を真空に近い条件下にすることなく、二酸化炭素の有効吸着量を多くすることができることを見出し、本発明を完成するに至った。
【００１２】
以下、本発明の多孔性配位高分子について説明する。
【００１３】
本発明は、マグネシウムイオン、２，５−ジヒドロキシテレフタル酸を含有し、ＭＯＦ−７４結晶構造を有し、なおかつ、細孔内にアルキルアミンを含有する多孔性配位高分子である。
【００１４】
本発明の多孔性配位高分子は、マグネシウムイオン、及び２，５−ジヒドロキシテレフタル酸を含有する。より具体的には、本発明の多孔性配位高分子は、マグネシウムイオン、及びマグネシウムイオンに配位結合した２，５−ジヒドロキシテレフタル酸を含有し、更には、マグネシウムイオン及び２，５−ジヒドロキシテレフタル酸からなる骨格構造を有する。このような多孔性配位高分子は、高い細孔容積、及び高い比表面積を有する。そのため、吸着剤、触媒担体として使用することができる。
【００１５】
本発明の多孔性配位高分子は、ＭＯＦ−７４結晶構造を有する。ここでＭＯＦ−７４結晶構造とは、非特許文献２に記載されている多孔性配位高分子ＭＯＦ−７４と同じ結晶構造のことである。このような多孔性配位高分子は、その細孔径が１．１ｎｍ程度の細孔、及び１０００ｍ２／ｇ以上のＢＥＴ比表面積を有する。ＭＯＦ―７４結晶構造を有することは、粉末Ｘ線回折（以下、「ＸＲＤ」とする。）測定により得られるＸＲＤパターンを、非特許文献２のＦｉｇ．３に記載のＸＲＤシミュレーションパターンと比較することで同定することができる。
【００１６】
本発明の多孔性配位高分子は、高い比表面積を有することが好ましい。比表面積が高いほど、二酸化炭素の吸着量が多くなる、本発明の多孔性配位高分子の比表面積は、ＢＥＴ比表面積として１０００ｍ２／ｇ以上、更には１２００ｍ２／ｇ以上であることが好ましい。
【００１７】
本発明の多孔性配位高分子は、その細孔内にアルキルアミンを含有する。細孔内にアルキルアミンを含有することで二酸化炭素の吸着量が多くなるため、大気圧以下の分圧において、有効吸着量を多くすることができる。アルキルアミンとしては、エチレンアミン、エチレンジアミン、ジエチレントリアミン（以下、「ＤＥＴＡ」とする。）、トリエチレンテトラミン、テトラエチレンペンタミンからなる群の少なくとも１種を挙げることができる。
【００１８】
アルキルアミンの分子サイズが小さいほど、細孔内に含有された際に細孔内への物質の拡散を妨げず、より多くの二酸化炭素を吸着できる。そのため、本発明の多孔性配位高分子は、分子サイズの小さいエチレンアミン、エチレンジアミン、ＤＥＴＡからなる群の少なくとも１種を含有することが好ましい。また、アルキルアミン分子内の窒素原子数が多いほど多くの二酸化炭素を吸着できる。そのため、本発明の多孔性配位高分子はＤＥＴＡを含有することがより好ましい。
【００１９】
本発明の多孔性配位高分子は、その細孔内にアルキルアミンを含有する。すなわち、本発明の多孔性配位高分子は、マグネシウムイオン及び２，５−ジヒドロキシテレフタル酸からなる骨格構造により形成された細孔にアルキルアミンを含有するものであり、実質的に、マグネシウムイオンに配位結合したアルキルアミンを含有せず、しない。また実質的に、マグネシウムイオンに配位結合した、分子内にアミノ基を含有する化合物を含有しない。
【００２０】
アルキルアミンを含有することは、例えば、ＣＨＮ分析、ＮＭＲ、ＩＲ、ＴＧ−ＭＡＳなどの一般的な組成分析により確認することができる。
【００２１】
アルキルアミンの含有量は、４重量パーセントから１３重量パーセントであることが好ましい。アルキルアミン含有量がこの範囲であることにより、本発明の多孔性配位高分子は、二酸化炭素の分圧が低い範囲における有効吸着量が特に多くなる。そのため、本発明の多孔性配位高分子を吸着剤として使用した際に二酸化炭素分圧の低いガスからの吸着分離を効率よく行うことができる。ここで、二酸化炭素の圧力が低い範囲とは、例えば５０〜３３０ｍｍＨｇの圧力範囲を挙げることができる。
【００２２】
次に本発明の多孔性配位高分子の製造方法について説明する。
【００２３】
本発明の多孔性配位高分子は、多孔性配位高分子にアルキルアミンを含有させる工程を含む製造方法により得ることができる。
【００２４】
多孔性配位高分子は、マグネシウム源、及び２，５−ジヒドロキシテレフタル酸を溶媒中で混合し、この混合物を反応させて得ることができる。反応の際、撹拌や加熱をすることが好ましく、特に圧力容器中で溶媒の沸点以上に加熱することが好ましい。
【００２５】
マグネシウム源としては、マグネシウムの単体、硝酸塩、塩化物、酢酸塩、炭酸塩、及び硫酸塩からなる群の少なくとも１種を挙げることができる。溶媒への溶解度が大きく反応の効率がよいため、硝酸塩又は塩化物の少なくともいずれかであることが好ましい。
【００２６】
混合物の組成は、２，５−ジヒドロキシテレフタル酸に対するマグネシウムのモル比で０．１〜１０であることが好ましい。反応の効率が向上するため、２，５−ジヒドロキシテレフタル酸に対するマグネシウムのモル比で０．３３〜３が更に好ましい。
【００２７】
溶媒は、マグネシウム源と２，５−ジヒドロキシテレフタル酸の両方を高濃度で溶解できるものであればよく、水、アルコール、アミド化合物、ニトリル化合物、スルホキシド化合物、及びスルホン化合物からなる群の少なくとも１種を用いることができる。
【００２８】
反応温度は２０℃以上、２００℃以下であればよく、好ましくは５０℃以上、１７０℃以下である。反応時間は１００時間以下、更には５０時間以下が好ましい。１時間以上であれば、混合物が十分に反応し、多孔性配位高分子が得られる。
【００２９】
本発明の多孔性配位高分子は、アルキルアミンを含有させることで得ることができる。アルキルアミンとしては、エチレンアミン、エチレンジアミン、ＤＥＴＡ、トリエチレンテトラミン、及びテトラエチレンペンタミンからなる群の少なくとも一種を挙げることができる。特にＤＥＴＡを用いることが好ましい。
【００３０】
多孔性配位高分子中のマグネシウムに対するアルキルアミンのモル比は、０．１から３であることが好ましい。これにより、得られる多孔性配位高分子の二酸化炭素の吸着量が多くなる。
【００３１】
アルキルアミンは、ヘキサン、アルコール、アセトン、ベンゼン、トルエン、及びキシレンからなる群の少なくとも１種にアルキルアミンを溶解させた溶液であってもよい。好ましいアルキルアミンはトルエンにアルキルアミンを溶解させた溶液である。
【００３２】
多孔性配位高分子にアルキルアミンを含有させる方法に特に制限はなく、撹拌法、含浸法、スプレードライ法などで行えばよく、特に攪拌法で行うことが好ましい。撹拌法で行う場合、例えばアルキルアミン溶液に多孔性配位高分子を浸漬させ、所定の温度で所定の時間撹拌させる方法を挙げることができる。
【００３３】
本発明の多孔性配位高分子は、二酸化炭素吸着剤として使用することができる。前記吸着剤は、多孔性配位高分子を粉末、又は成形体の少なくともいずれかの形状で含んでいればよい。
【００３４】
多孔性配位高分子を粉末として使用する場合、多孔性配位高分子をそのまま使用する方法、必要に応じて粉砕分級、または解砕して使用する方法をあげることができる。更には、スラリーとした上記多孔性配位高分子を担体の表面にコートして使用する方法を挙げることができる。
【００３５】
成形体として使用する場合、多孔性配位高分子をバインダーと混合、成形して使用する方法を挙げることができる。
【００３６】
本発明の多孔性配位高分子は、ＰＳＡ法で使用する二酸化炭素吸着剤として使用できる。真空に近い圧力まで減圧することなく二酸化炭素の有効吸着量を多くすることができるため、特に大気圧以下の圧力で吸着、脱離を行うＰＳＡ法で使用する二酸化炭素吸着剤として使用することができる。ここで真空に近い圧力とは、５０ｍｍＨｇより低い圧力を例示できる。
【００３７】
本発明の多孔性配位高分子を吸着剤として使用する際の被処理ガスは、二酸化炭素と、少なくとも１種の二酸化炭素より極性の低いガスとを含有するガスであればよい。二酸化炭素より極性の低いガスとして、窒素、酸素、及び希ガスを挙げることができる。より具体的には、空気や燃焼排ガスを挙げることができる。
【００３８】
本発明の多孔性配位高分子の二酸化炭素吸着性能は、一定温度下においてある平衡圧力で吸着させた二酸化炭素の吸着量を、各平衡圧でプロットして得られる吸着等温線により確認することができる。
【００３９】
さらに、本発明の多孔性配位高分子は、大気圧以下の広い圧力範囲で有効吸着量を多くすることができるため、低濃度から高濃度までの広い濃度範囲の被処理ガスにおいて使用することができる。従来のゼオライト吸着剤と比べ、多大な消費エネルギーを必要としない圧力範囲、例えば、平衡圧力５０ｍｍＨｇ以上の圧力範囲で吸着、脱離できる有効着量が多くなる。例えば、平衡圧力５０ｍｍＨｇ〜７００ｍｍＨｇにおけるＰＳＡ法での二酸化炭素の有効吸着量は、多孔性配位高分子１ｇ当たり５５ＮｍＬ以上である。
【００４０】
二酸化炭素を吸着、脱離するときの温度は特に限定されないが、２０〜３００℃、更には２０〜１００℃の任意の温度で行うことができる。本発明の多孔性配位高分子はより大気圧に近い圧力下での吸着、脱離に優れるため、より室温に近い温度、例えば、２０〜４０℃で行うＰＳＡ法であっても多くの二酸化炭素の除去が可能である。
【００４１】
本発明の多孔性配位高分子は、ＰＳＡ法に特に適しているが、温度スイング法（ＴＳＡ法）や圧力−温度スイング法（ＰＴＳＡ法）により二酸化炭素を吸着分離する場合においても使用することができる。
【発明の効果】
【００４２】
本発明により、二酸化炭素の有効吸着量が多い多孔性配位高分子、特に真空に近い圧力まで減圧することなく二酸化炭素の有効吸着量の多い多孔性配位高分子を提供することができる。
【図面の簡単な説明】
【００４３】
【図１】比較例１における多孔性配位高分子のＸＲＤパターン
【図２】実施例１における多孔性配位高分子のＸＲＤパターン
【図３】実施例２における多孔性配位高分子のＸＲＤパターン
【図４】実施例１及び２、比較例１及び２の、２５℃における二酸化炭素吸着等温線（○：実施例１、□：実施例２、△：比較例１、◇：比較例２）
【実施例】
【００４４】
以下、実施例および比較例に基づき本発明をさらに具体的に説明するが、本発明は以下の実施例に何ら制限されるものではない。
【００４５】
多孔性配位高分子の評価に用いた手法および条件を以下に示す。
【００４６】
（結晶構造の同定）
一般的なＸ線回折装置（装置名：ＭＸＰ−３、マックサイエンス社製）を用いた。ＸＲＤ測定条件は以下のとおりである。
Ｘ線源                ：Ｃｕ‐Ｋα線（λ＝１．５４０５０Å）
出力                  ：４０ｋＶ、３０ｍＡ
測定範囲              ：３〜４３ｄｅｇ．
ステップ幅            ：０．０２ｄｅｇ．（１ｓｅｃ）
サンプリング時間      ：１秒
得られたＸＲＤパターンを非特許文献２に記載のＦｉｇ．３と比較することで、試料の結晶構造を同定した。
【００４７】
（組成分析）
炭素（Ｃ）、窒素（Ｎ）、及び水素（Ｈ）の含有量はＣＨＮ分析装置（装置名：２４００ＩＩ、パーキンエルマー社製）で測定した。アミンを含有させる前後の多孔性配位高分子それぞれのＣ、Ｈ、Ｎ量を測定し、その差からアルキルアミン含有量を求めた。マグネシウムの含有量は、試料を硫酸と硝酸で湿式分解した後、一般的なＩＣＰ発光分析装置（装置名：ｏｐｔｉｍａ３０００、パーキンエルマー社製）で測定した。測定により得られた元素量から、多孔性配位高分子の組成およびアルキルアミンの含有量を求めた。
【００４８】
（ＢＥＴ比表面積）
試料のＢＥＴ比表面積はＢＥＴ多点法により測定した。測定装置及び測定条件は以下のとおりである。
装置            ：ＢＥＬＳＯＲＰ  ２８ＳＡ、日本ベル株式会社製
解析ソフトウェア：ＢＥＬＭａｓｔｅｒ  バージョン５．３．３．０
前処理          ：２００℃、６．５時間、脱気処理
吸着ガス        ：窒素
吸脱着温度      ：−１９６℃（窒素の沸点）
比表面積の算出に用いた平衡相対圧：０．０５＜ｐ／ｐ０＜０．１５
【００４９】
（二酸化炭素吸着量測定）
測定に先立ち、圧力１×１０−３ｍｍＨｇ以下で１５０℃、６時間、試料を前処理した。吸着ガスとして二酸化炭素を使用した定容量ガス吸着法により、前処理後の試料について、温度２５℃における吸着等温線を測定した。測定には、一般的なガス吸着装置（装置名：ＢＥＬＳＯＲＰ  ２８ＳＡ、日本ベル社製）を用い、平衡圧力０ｍｍＨｇから８００ｍｍＨｇの各平衡圧力における二酸化炭素吸着量を測定した。得られた吸着等温線から、各平衡圧力における二酸化炭素吸着量を求めた。
【００５０】
比較例１
フッ素樹脂内筒密閉容器に以下の原料を混合した。
２，５−ジヒドロキシテレフタル酸  ：    １．１２ｇ（５．６ｍｍｏｌ）
硝酸マグネシウム６水和物          ：    ４．７５ｇ（１８．５ｍｍｏｌ）
ジメチルホルムアミド              ：      ４５０ｍｌ
エタノール                        ：        ３０ｍｌ
水                                ：        ３０ｍｌ
【００５１】
上記混合物を１４５℃で２１時間反応させた。自然放冷後、反応物をメンブレンフィルターで濾過し、５０ｍｌのメタノールで洗浄した。その後、窒素気流下、１００℃で３時間乾燥させることで淡黄色の粉末２．４ｇを得た。得られた粉末のＸＲＤ測定の結果、ＭＯＦ−７４と同じ結晶構造を有する多孔性配位高分子であることを確認した。ＸＲＤパターンを図１に示す。得られた多孔性配位高分子のＢＥＴ比表面積は１２７０ｍ２／ｇであった。
【００５２】
実施例１
比較例１で得られた多孔性配位高分子０．４ｇを、ＤＥＴＡ０．３４ｇをトルエン２６ｇに溶解させた溶液に浸漬させ、１５０℃で１５時間還流した。その後、メンブレンフィルターで濾過し、５０ｍｌのエタノールで洗浄した後、窒素気流下、１００℃で３時間乾燥させた。ＸＲＤ測定の結果、ＭＯＦ−７４構造が保持されていることを確認した。ＸＲＤパターンを図２に示す。組成分析の結果、ＤＥＴＡの含有量は２．９重量パーセントであった。
【００５３】
実施例２
ＤＥＴＡ量を０．６８ｇとした以外は実施例１と同様に多孔性配位高分子にアルキルアミンを含有させた。ＸＲＤ測定の結果、ＭＯＦ−７４結晶構造が保持されていることを確認した。ＸＲＤパターンを図３に示す。組成分析の結果、ＤＥＴＡの含有量は４．６重量パーセントだった。
【００５４】
実施例３
ＤＥＴＡ量を１．０２ｇとした以外は実施例１と同様に多孔性配位高分子に対してアルキルアミンを含有させた。ＸＲＤ測定の結果、ＭＯＦ−７４結晶構造が保持されていることを確認した。組成分析の結果、ＤＥＴＡの含有量は９．８重量パーセントだった。
【００５５】
実施例４
ＤＥＴＡ量を１．３５ｇとした以外は実施例１と同様に多孔性配位高分子に対してアルキルアミンを含有させた。ＸＲＤ測定の結果、ＭＯＦ−７４結晶構造が保持されていることを確認した。組成分析の結果、ＤＥＴＡの含有量は１２．４重量パーセントだった。
【００５６】
実施例５
ＤＥＴＡ量を２．０３ｇとした以外は実施例１と同様に多孔性配位高分子に対してアルキルアミンを含有させた。組成分析の結果、ＤＥＴＡの含有量は１４．４重量パーセントだった。
【００５７】
比較例２
Ｘ型ゼオライト成型体（商品名：Ｆ−９ＨＡ、東ソー株式会社製）を本比較例の吸着剤とした。
【００５８】
実施例１から５、および比較例１及び２ついて、二酸化炭素吸着量を測定した。各試料の平衡圧５０ｍｍＨｇ、３３０ｍｍＨｇ、および７００ｍｍＨｇの二酸化炭素吸着量（ＮｍＬ）を表１に示す。各試料の、圧力範囲５０〜７００ｍｍＨｇにおける有効吸着量（以下、「Ｖ５０−７００」とする。）、及び圧力範囲５０〜３３０ｍｍＨｇにおける有効吸着量（以下、「Ｖ５０−３３０」とする。）を表２に示す。また、実施例１及び２、比較例１及び２の二酸化炭素吸着等温線を図４に示す。
【００５９】
【表１】
0006609964.tif 000002
【００６０】
【表２】
0006609964.tif 000003
【００６１】
表２より、Ｖ５０−３３０における有効吸着量は、比較例が一部の実施例よりも高いことが分かる。しかしながら、Ｖ５０−７００における有効吸着量は、いずれの実施例も比較例より高くなった。これより、本発明の多孔性配位高分子は、より高圧で高い有効吸着量を示すことが確認できた。
【産業上の利用可能性】
【００６２】
本発明の多孔性配位高分子は、二酸化炭素の吸着分離に使用される吸着剤として使用することができる。特に、固定発生源から排出される燃焼排ガスのような排気ガスなど、高濃度で二酸化炭素を含むガスからの、二酸化炭素の吸着分離に適した吸着剤とすることができる。
【図１】
0006609964.tif 000004
【図２】
0006609964.tif 000005
【図３】
0006609964.tif 000006
【図４】
0006609964.tif 000007